"乾燥した手袋素材と接触した際に非粘着摩擦を増大させるための表面を有する少なくともひとつの袖の部位を有し、前記袖に隆起バンドが設けられていない防護服。前記少なくともひとつの袖の部位に付与された前記表面は、不浸透性である請求項1に記載の防護服。前記非粘着摩擦を生じさせる表面は、前記袖の袖口の上から前腕の中間付近にかけての部分をなす請求項1に記載の防護服。前記防護服は、無補強の使い捨て外科用ガウンである請求項1に記載の防護服。前記防護服は、繊維によって補強された使い捨て外科用ガウンである請求項1に記載の防護服。前記非粘着摩擦を生じさせる表面は、不織布と膜からなる二層構造を有する請求項1に記載の防護服。前記膜は多層である請求項6に記載の防護服。前記膜は、共ポリエステルエラストマー、ポリウレタン、ポリエチレン、エチレンビニルアセテート重合体EVA、溶融エチレンメチルアクリレートEMA、メタロセンポリオレフィン、及びこれらの組み合わせから選択される請求項6に記載の防護服。前記膜は、共ポリエステルエラストマーからなる請求項6に記載の防護服。少なくともひとつの袖の部位に付与された表面を有し、該表面は不浸透性であり、乾燥した手袋素材と接触した際に非粘着摩擦を増大させるようになっており、隆起バンドが設けられていない防護服の袖。前記少なくともひとつの袖の部位に付与され、不浸透性であり、非粘着摩擦を増大させるための表面は、前記袖の袖口の上から前腕の中間付近にかけての部分をなす請求項10に記載の防護服の袖。前記防護服は、無補強の使い捨て外科用ガウンである請求項10に記載の防護服の袖。前記防護服は、繊維によって補強された使い捨て外科用ガウンである請求項10に記載の防護服の袖。前記非粘着摩擦を生じさせる表面は、不織布と膜からなる二層構造を有する請求項10に記載の防護服の袖。前記膜は多層である請求項14に記載の防護服の袖。前記膜は、共ポリエステルエラストマー、ポリウレタン、ポリエチレン、エチレンビニルアセテート重合体EVA、溶融エチレンメチルアクリレートEMA、メタロセンポリオレフィン、及びこれらの組み合わせから選択される請求項14に記載の防護服の袖。前記膜は、共ポリエステルエラストマーからなる請求項14に記載の防護服の袖。乾燥した手袋素材と接触した際に非粘着摩擦を増大させるための表面を少なくともひとつの袖の部位に接着する工程を有し、前記袖に隆起バンドが設けられていない防護服の製造方法。前記非粘着摩擦を生じさせる表面を、前記袖の袖口の上から前腕の中間付近にかけて接着する請求項18に記載の防護服の製造方法。前記防護服は、無補強の使い捨て外科用ガウンである請求項18に記載の製造方法。前記防護服は、繊維によって補強された使い捨て外科用ガウンである請求項18に記載の製造方法。前記接着工程は、非粘着摩擦を生じさせる膜を不織布に接着する工程からなる請求項18に記載の製造方法。前記膜は、共ポリエステルエラストマー、ポリウレタン、ポリエチレン、エチレンビニルアセテート重合体EVA、溶融エチレンメチルアクリレートEMA、メタロセンポリオレフィン、及びこれらの組み合わせから選択される請求項22に記載の製造方法。前記膜は、共ポリエステルエラストマーからなる請求項22に記載の製造方法。不浸透性であり、乾燥した手袋素材と接触した際に非粘着摩擦を増大させるための表面を少なくともひとつの袖の部位に接着する工程を有し、前記袖に隆起バンドが設けられていない防護服の製造方法。前記不浸透性であり、非粘着摩擦を生じさせる表面を、前記袖の袖口の上から前腕の中間付近にかけて接着する請求項25に記載の防護服の製造方法。前記防護服は、無補強の使い捨て外科用ガウンである請求項25に記載の製造方法。前記防護服は、繊維によって補強された使い捨て外科用ガウンである請求項25に記載の製造方法。前記接触工程は、不浸透性であり、非粘着摩擦を生じさせる膜を不織布に接着する工程からなる請求項25に記載の製造方法。前記膜は、共ポリエステルエラストマー、ポリウレタン、ポリエチレン、エチレンビニルアセテート重合体EVA、溶融エチレンメチルアクリレートEMA、メタロセンポリオレフィン、及びこれらの組み合わせから選択される請求項29に記載の製造方法。前記膜は、共ポリエステルエラストマーからなる請求項29に記載の製造方法。本発明に係る改良された防護服は、手袋と防護服の袖との間に改良された接合面を有する。本発明の一実施形態では、改良された接合面が手袋と防護服の袖との間に設けられている。本発明の一実施形態では、改良された接合面が外科用手袋と外科用ガウンの袖の間に設けられている。本発明の一実施形態では、不浸透性の袖の部分がデザインされ、無補強もしくは繊維によって補強された使い捨ての外科用ガウンの袖を、袖口の縁の上から前腕の中間付近にかけて改良し、手袋の袖口の下に不浸透性層を形成する。さらに、不浸透性の袖の部分は、乾いた手袋の素材と接触する際に摩擦を生じさせる表面を有しており、手袋を前腕に保持する効果がある。したがって、本発明に係る改良された不浸透性の袖の部分は、一般的に本体から袖までが、スパンレースspunlacedまたはスパンボンド/メルトブローン/スパンボンドspunbondmeltblownspunbondSMS不織布からなる従来のガウンのような無補強のガウンを改良したものである。これらの布は、一般的に不浸透性ではなく、手袋の袖口の内側に対して十分な摩擦を生じさせるものではない。一実施形態では、不浸透性の袖の部分は、不織布と膜filmからなる二層構造をとることができる。使用可能な一般的な不織布の例については、梳毛ポリエステルcardedpolyester、スパンレース木材パルプとポリエステルspunlacedwoodpulpandpolyester、スパンボンドポリオレフィンspunbondpolyolefin、及びSMSポリオレフィンSMSpolyolefinが挙げられるが、これらに限定されるものではない。使用可能な一般的な膜の例については、ポリエチレンpolyethylene、エチレンビニルアセテート共重合体EVAethylenevinylacetatecopolymer、溶融エチレンメチルアクリレートEMAmoltenethylenemethylacrylate、ポリエステル共重合体polyestercopolymers、ポリウレタンpolyurethanes及びメタロセンポリオレフィンmetallocenepolyolefinsが挙げられるが、これらに限定されるものではない。一実施形態において、膜は、アメリカ合衆国19898ウィルミントンデラウェア,マーケットストリート10071007MarketStreetWilmingtonDelaware19898USA所在のイー.アイ.デュポンデネモースアンドカンパニーEIDuPontDeNemoursCompanyが販売しているハイトレル登録商標共ポリエステルエラストマーHytrelcopolyesterelastomerが使用できる。また、上に例示したいくつかの重合体を含み、最上層に手袋との接触のための摩擦層を有する多層膜を使用してもよい。膜と不織布は、例えば、接着剤、熱接着または押し出しコーティングによってラミネートすることができる。図1には、本発明に係る外科用ガウンの部分斜視図が図示されている。外科用ガウン10は、本体部12と袖部14を有する。袖部14を含む外科用ガウン10は、例えば、スパンレース木材パルプspunlacedwoodpulpとポリエステルpolyester、スパンボンドポリオレフィンspunbondpolyolefin、及びSMSポリオレフィンSMSpolyolefinのような不織布によって構成することができる。図2には、本発明に係る袖部14の斜視図が図示されている。本発明の一実施形態では、袖部14は、上袖部16と下袖部18を有する。また、図1及び図2に示すように、袖部14には、隆起バンドが設けられていない。本発明において、下袖部18は、袖部14の袖口の縁から前腕の中間付近にかけて摩擦力を高める不浸透性の袖の部分を有し、それによって手袋の袖口の下に不浸透性層を形成している。さらに、本発明において、下袖部18は乾燥した手袋の素材と接触した時に摩擦を生じさせる表面を有しており、手袋を前腕に保持する効果がある。上述したように、下袖部18は不織布に粘着する膜を有していてもよい。一実施形態では、膜はイー.アイ.デュポンデネモースアンドカンパニーEIDuPontDeNemoursCompanyが販売しているハイトレル登録商標共ポリエステルエラストマーHytrelcopolyesterelastomerを使用することができる。膜と不織布は、例えば、接着剤、熱接着または押し出しコーティングによってラミネートすることができる。図3には、本発明に係る袖部14を製造するためのブランクまたはパターン20が図示されている。ブランク20は、上袖ブランク25と下袖ブランク27を有しており、どちらも台形状をなしている。本発明を達成するために、下袖ブランク27をヒートシール熱融着によって上袖ブランク25の不織布に接着する。上袖ブランク25と下袖ブランク27の縁が重なる部分に継目24を形成し、不織布を下袖ブランク27に接着する。下袖ブランク27を上袖ブランク25にシール密着させるために、他の方法、例えば、接着剤や超音波シールを使用することができる。下袖ブランク27を上袖ブランク25に接着させた後、袖ブランクの全体をヒートシールして袖部14を形成する。外側の膜層どうしを例えばホットメルト接着剤のようなものにより機械で接着し、継目21を形成することによって、袖部14の縦方向を管状に閉じる。これにより、袖部14の内側に、シールされたリッジ23が形成される。袖部14をシールするために、例えば、接着剤や超音波シールのような他の方法を使用することもできる。一実施形態では、その後、袖口図示せずを下袖ブランク27の先端に接着する。ガウン10の両方の袖部14は、下袖ブランク27の膜を有していてもよい。他の実施形態では、全体が不織布で形成された袖ブランクの下部に膜を接着してもよい。機械による接着は、例えば、熱接着、化学接着または接着剤により行うことができる。熱接着は、1つもしくは両方の生地が乳化状態に達するまで、1つもしくは両方の表面に、電源からの熱、圧力及び/または振動を利用して熱を加え、その後生地を機械でプレス押圧してシールを形成する方法である。化学接着は、化学物質を生地の両端の間に加え、素材を乳化させる化学反応を引き起こし、その後化学反応が完了するまで生地を機械でプレスする方法である。接着剤による接着は、生地の間に接着剤を塗布する方法である。圧力によって層を接着し、シールを形成する。接着剤に生地をプレスすることにより、生地が接着剤に接着されシールが形成される。接着剤は、例えば、アプリケーターやテープ基材やテープによって塗布貼付する。この膜の外層と機械で接着された継目を設けることによって、標準試験方法である米国材料試験協会国際F1671ASTMInternationalF1671、PhiX174バクテリオファージ浸透を利用した、防護服に使用される素材の血液感染の病原体に対する耐性についての標準試験方法StandardTestMethodforResistanceofMaterialsUsedinProtectiveClothingtoPenetrationbyBloodBornePathogensUsingPhiX174BacteriophagePenetrationに基づく素材及び継目の不浸透性の基準を満たすことができる。以下の例は、説明を目的として例示するものであり、本発明の範囲を限定するものではない。<実施例1>この実施例では、通気性不浸透性BI外科用ガウンを、イー.アイ.デュポンデネモースアンドカンパニーEIDuPontDeNemoursCompanyが販売しているハイトレル登録商標共ポリエステルエラストマーHytrelcopolyesterelastomerを利用して、本発明に従って製造した。まず、膜を接着剤によって不織布に接着した。下袖ブランクを接着剤によって上袖ブランクの不織布に接着し、上袖ブランクと下袖ブランクが重なる部分に継目を形成した。その後、袖ブランクの縦部分を接着剤により接着し、管状に形成した。10着のサンプルサイズのBI外科用ガウンを使用して、INDA標準試験IST1401不織布の静動摩擦係数法によって外科用ガウンと2つの乾燥手袋の間の摩擦係数を計測した。アメリカ合衆国30152ジョージア州,ケネソー,コブインターナショナルブルーバード.1620,スイート11620CobbInternationalBlvdSuite1KennesawGeorgia30152所在のズウィックアメリカ社ZwickUSAが販売しているズウィック試験装置Zwicktesterのような定率の運動機械が利用された。試験は、固定平面を有する移動スレッドを利用し、2つの基材間の静止摩擦及び動摩擦を決定した。この時、手袋の袖口を、ガウンの袖と接触する内面に露出しているスレッドの周りに巻き付けた。ガウンの袖の布を、手袋に巻かれたスレッドがその上を滑るように平面に接着した。2つの乾燥手袋は、アメリカ合衆国30092ジョージア州,ノークロス,エンジニアリングドライブ3585,スイート2503585EngineeringDriveSuite250NorcrossGeorgia30092USA所在のリージェントメディカル社RegentMedicalが販売しているバイオジェルグローブtheBiogelglovesカタログ番号30475及びアメリカ合衆国60085イリノイ州,マックゴウパーク,ウォーキーガンロード14301430WaukeganRoadMcGawParkIllinois60085USA所在のカーディナルヘルスケア社CardinalHealthcareが販売しているプロテグリティーグローブtheProtegrityglovesカタログ番号2D72N41を使用した。本発明のBI外科用ガウンとバイオジェルグローブtheBiogelglove間の静止摩擦係数の平均値は0.64標準偏差0.13であり、本発明のBI外科用ガウンとプロテグリティーグローブtheProtegrityglove間の静止摩擦係数の平均値は0.71標準偏差0.15であった。<実施例2>この実施例では、カーディナルヘルスケア社CardinalHealthcareが販売しているアストーンドサージカルガウンAstoundsurgicalgownカタログ番号9545と、バイオジェルグローブtheBiogelglovesカタログ番号30475及びプロテグリティーグローブtheProtegrityglovesカタログ番号2D72N41間の摩擦係数を、再度10着のサンプルサイズのガウンを使用して、同様の方法によって計測した。アストーンドサージカルガウンAstoundsurgicalgownとバイオジェルグローブtheBiogelglove間の静止摩擦係数の平均値は0.07標準偏差0.03であり、アストーンドサージカルガウンAstoundsurgicalgownとプロテグリティーグローブtheProtegrityglove間の静止摩擦係数の平均値は0.17標準偏差0.05であった。<実施例3>この実施例では、アメリカ合衆国30076ジョージア州,ロスウェル,ホルコームブリッジロード14001400HolcombBridgeRoadRoswellGeorgia30076USA所在のキンバリー-クラーク社KimberlyClarkが販売しているケーシーウルトラサージカルガウンKCUltrasurgicalgownカタログ番号95121とバイオジェルグローブtheBiogelglovesカタログ番号30475及びプロテグリティーグローブtheProtegrityglovesカタログ番号2D72N41間の摩擦係数を、再度10着のサンプルサイズのガウンを使用して、同様の方法によって計測した。ケーシーウルトラサージカルガウンKCUltrasurgicalgownとバイオジェルグローブtheBiogelglove間の静止摩擦係数の平均値は0.09標準偏差0.03であり、ケーシーウルトラサージカルガウンKCUltrasurgicalgownとプロテグリティーグローブtheProtegrityglove間の静止摩擦係数の平均値は0.17標準偏差0.06であった。<実施例4>この実施例では、カーディナルヘルスケア社CardinalHealthcareが販売しているインパービアスアストーンドサージカルガウンImperviousAstoundsurgicalgownカタログ番号9040とバイオジェルグローブtheBiogelglovesカタログ番号30475及びプロテグリティーグローブtheProtegrityglovesカタログ番号2D72N41間の摩擦係数を、再度10着のサンプルサイズのガウンを使用して、同様の方法によって計測した。インパービアスアストーンドサージカルガウンImperviousAstoundsurgicalgownとバイオジェルグローブtheBiogelglove間の静止摩擦係数の平均値は0.18標準偏差0.05であり、インパービアスアストーンドサージカルガウンImperviousAstoundsurgicalgownとプロテグリティーグローブtheProtegrityglove間の静止摩擦係数の平均値は0.20標準偏差0.06であった。<実施例5>この実施例では、カーディナルヘルスケア社CardinalHealthcareが販売しているオプティマサージカルガウンOptimasurgicalgownカタログ番号9507CEとバイオジェルグローブtheBiogelglovesカタログ番号30475及びプロテグリティーグローブtheProtegrityglovesカタログ番号2D72N41間の摩擦係数を、再度10着のサンプルサイズのガウンを使用して、同様の方法によって計測した。オプティマサージカルガウンOptimasurgicalgownとバイオジェルグローブtheBiogelglove間の静止摩擦係数の平均値は0.10標準偏差0.01であり、オプティマサージカルガウンOptimasurgicalgownとプロテグリティーグローブtheProtegrityglove間の静止摩擦係数の平均値は0.29標準偏差0.12であった。本発明に係る外科用ガウンにおいて、外科用乾燥手袋との摩擦係数が増加したことが明らかになった。したがって、本発明に係る改良された外科用ガウンによって、手袋と防護服の袖の接合面がより良いものとなる。本発明に係る改良された外科用ガウンは簡単に防護服に組み込むことができ、低コストで使用することができる。本発明について特定の実施例に基づいて述べてきたが、他の改変、改良及び変化は当業者にとっては明らかであろう。したがって、そのような全ての改変、改良及び変化が添付した請求の範囲の精神と範囲内に含まれることは言うまでもない。"